(57)【要約】【課題】本発明の課題は、環境負荷が無く天然素材であるパルプ繊維を改質して、パルプ自体に消臭・抗菌性を付与し、さらには消臭剤や抗菌剤を抄紙法や含浸法により複合化させることで特性を向上させた機能紙シートとその製造方法、および、このシートより加工された機能性フィルターを提供することを目的とする。【解決手段】パルプ繊維の構成単位であるセルロース骨格におけるピラノース環の第２位と第３位のカルビノール基の少なくとも片方が、カルボニル基に変換された構造を含む改質パルプを使う事を特徴とする機能紙シートとその製造方法、および、このシートより加工された機能性フィルターを提供するものである。【選択図】なし【特許請求の範囲】
【請求項１】
パルプ繊維の構成単位であるセルロース骨格におけるピラノース環の第２位と第３位のカルビノール基の少なくとも片方が、カルボニル基に変換された構造を含む改質パルプ。
【請求項２】
パルプ繊維の構成単位であるセルロース骨格におけるピラノース環の第２位と第３位の炭素間が開裂し、第２位と第３位のカルビノール基の少なくとも片方が、カルボニル基に変換された構造を含む改質パルプ。
【請求項３】
請求項１または請求項２に記載の改質パルプのカルボニル基量がセミカルバジド法に従って定量した場合、０．０５〜６．５ｍｍｏｌ／ｇであることを特徴とする改質パルプ。
【請求項４】
過ヨウ素酸、或いは、過ヨウ素酸塩を使用して、パルプ繊維の構成単位であるセルロース骨格におけるピラノース環の第２位と第３位のカルビノール基の少なくとも片方を、カルボニル基に変換する事を特徴とするパルプの改質方法。
【請求項５】
請求項１乃至請求項３のいずれかに記載の改質パルプの水分散スラリーから抄紙法によって作製することを特徴とする機能性シートの製造方法。
【請求項６】
消臭剤や抗菌剤の微粒子を請求項１乃至請求項３のいずれかに記載の改質パルプと複合化してなることを特徴とする機能性シートの製造方法。
【請求項７】
前記消臭剤が、多孔性物質の活性炭やゼオライト、シリカゲル、或いは、光触媒酸化チタン、酸化亜鉛、および、多価カルボン酸などから選ばれた少なくとも１種類であることを特徴とする請求項６に記載の機能性シートの製造方法。
【請求項８】
前記抗菌剤が植物由来のヒノキチオール類やカテキン類から選ばれた少なくとも１種類を有することを特徴とする請求項６に記載の機能性シートの製造方法。
【請求項９】
前記複合化を、抄紙法、或いは、含浸法で行うことを特徴とする機能性シートの製造方法。
【請求項１０】
請求項５乃至請求項９のいずれかに記載の製造方法により製造されたことを特徴とする機能性シート。
【請求項１１】
請求項１０に記載の機能性シートの表面全体に孔径５０μｍ〜５ｍｍの多数の貫通孔を設けたことを特徴とする機能性フィルター。
【発明の詳細な説明】
【技術分野】
【０００１】
本発明は、消臭性、抗菌性および防カビ性から少なくとも１種以上の機能を備えた機能性フィルター、或いはシートに関わる。
【背景技術】
【０００２】
ハウスダストとしての埃やカビ、ダニなどの死骸、花粉などの空気中に浮遊する微細な粒子は、それ自体が異臭を発生したり、アレルゲンとなってアトピー性皮膚炎や喘息を引き起こす。
【０００３】
また、人間から剥離した皮膚（垢）や汗、室内の内装材や各種生活用品から発生する臭気は人に不快感を与えたり、シックハウス症候群の原因となる。
【０００４】
従来、これら空気中に浮遊する微細な粒子を清浄化する空気清浄機用の各種フィルター材があるが、主に繊維の細い不織布が使われている。
【０００５】
しかし、これらの不織布自体に消臭性や抗菌性といった機能はなく、機能性を付与するために各種薬品を不織布に付着する必要があり、その加工処理が難しいといった問題がある。また、化学繊維であるために環境的にも負荷が多い。
【０００６】
その他、主に空気清浄機のフィルター材としては、活性炭を消臭剤としたものが多く、繊維状活性炭のシートを積層したフィルター材や粒状活性炭をフィルタユニットに組み込んだフィルター材、或いは光触媒フィルター材などが知られている。
【０００７】
しかし、活性炭では、酸性物質は除去されるがアンモニアなどの塩基性物質は除去し難く異臭が残存するという問題点があった。
【０００８】
また、光触媒フィルター材も酸化チタンの光励起を促すための紫外線発生装置が必要となり光源のエネルギーや大きなスペースが必要であった。
【０００９】
これらに対して、例えば１０μｍ以下の銀ゼオライト、銀可溶性ガラス微粒子、石英安山岩微粒子及び活性炭より選ばれた２種類以上の混合物をパルプ原料段階で含ませて、抄紙法により該微粒子をパルプ表面に凝集吸着せしめて消臭及び鮮度保持機能を有する機能性シートが提案されている（例えば、特許文献１参照）。
【００１０】
また、家庭用などの真空掃除機用の集塵フィルターは、主に使い捨ての紙フィルターが使われているが、埃及び各種汚物を分離集塵後の排出される空気に、独特のカビ臭さやほこり臭さが発生する問題があった。
【００１１】
さらに、今後の高齢化社会が進む中、寝たきりや痴呆などの老人の介護では、尿失禁などに伴う不快な尿臭が問題となり、対策が必要と考えられる。尿臭の主な臭気成分はアンモニアである。
【００１２】
これに対しては、安全性の高い天然系のエッセッンシャルオイル（精油）などの芳香剤を用いた消臭・脱臭効果を有したクッションなどが考案されている（例えば、特許文献２参照）
【００１３】
消臭剤は抄紙法によりパルプに十分に機能を果たす量を内添すると、歩留り率が悪い。
【００１４】
また、芳香剤による消臭・脱臭は、臭気自体を強い芳香性でマスキングするだけで問題の臭気は低減化されておらず、人によって芳香性成分自体に好き嫌いがありむしろ臭気成分との複合化で異臭化する場合もある。
【特許文献１】特開２０００−３２５４５０号公報
【特許文献２】特開２００４−２４３０９５号公報
【発明の開示】
【発明が解決しようとする課題】
【００１５】
本発明の課題は、環境負荷が無く天然素材であるパルプ繊維を改質して、パルプ自体に消臭・抗菌性を付与し、さらには消臭剤や抗菌剤を抄紙法や含浸法により複合化させることで特性を向上させた機能紙シートとその製造方法、および、このシートより加工された機能性フィルターを提供するものである。
【課題を解決するための手段】
【００１６】
請求項１に記載の発明は、パルプ繊維の構成単位であるセルロース骨格におけるピラノース環の第２位と第３位のカルビノール基の少なくとも片方が、カルボニル基に変換された構造を含む改質パルプである。
【００１７】
請求項２に記載の発明は、パルプ繊維の構成単位であるセルロース骨格におけるピラノース環の第２位と第３位の炭素間が開裂し、第２位と第３位のカルビノール基の少なくとも片方が、カルボニル基に変換された構造を含む改質パルプである。
【００１８】
請求項３に記載の発明は、請求項１または請求項２に記載の改質パルプのカルボニル基量がセミカルバジド法に従って定量した場合、０．０５〜６．５ｍｍｏｌ／ｇであることを特徴とする改質パルプである。
【００１９】
請求項４に記載の発明は、過ヨウ素酸、或いは、過ヨウ素酸塩を使用して、パルプ繊維の構成単位であるセルロース骨格におけるピラノース環の第２位と第３位のカルビノール基の少なくとも片方を、カルボニル基に変換する事を特徴とするパルプの改質方法である。
【００２０】
請求項５に記載の発明は、請求項１乃至請求項３のいずれかに記載の改質パルプの水分散スラリーから抄紙法によって作製することを特徴とする機能性シートの製造方法である。
【００２１】
請求項６に記載の発明は、消臭剤や抗菌剤の微粒子を請求項１乃至請求項３のいずれかに記載の改質パルプと複合化してなることを特徴とする機能性シートの製造方法である。
【００２２】
請求項７に記載の発明は、前記消臭剤が、多孔性物質の活性炭やゼオライト、シリカゲル、或いは、光触媒酸化チタン、酸化亜鉛、および、多価カルボン酸などから選ばれた少なくとも１種類であることを特徴とする請求項６に記載の機能性シートの製造方法である。
【００２３】
請求項８に記載の発明は、前記抗菌剤が植物由来のヒノキチオール類やカテキン類から選ばれた少なくとも１種類を有することを特徴とする請求項６に記載の機能性シートの製造方法である。
【００２４】
請求項９に記載の発明は、前記複合化を、抄紙法、或いは、含浸法で行うことを特徴とする機能性シートの製造方法である。
【００２５】
請求項１０に記載の発明は、請求項５乃至請求項９のいずれかに記載の製造方法により製造されたことを特徴とする機能性シートである。
【００２６】
請求項１１に記載の発明は、請求項１０に記載の機能性シートの表面全体に孔径５０μｍ〜５ｍｍの多数の貫通孔を設けたことを特徴とする機能性フィルターである。
【発明の効果】
【００２７】
天然素材であるパルプ原料を改質して、パルプ自体に消臭・抗菌性を付与しているため、消臭剤や抗菌剤を複合化させる作業やコストを削減でき、紙ゴミとして廃棄できるので、環境的負荷を少なくすることが可能となる。
【００２８】
また、さらに機能を上げるために消臭剤や抗菌剤と複合化させる場合も、パルプ表面の強い電気的極性や反応性から複合化し易くすることが可能となる。
【発明を実施するための最良の形態】
【００２９】
本発明に関わるカルボニル基含有の酸化改質パルプは、通常のパルプ原料、即ち木材繊維を用いることができる。
【００３０】
具体的には、針葉樹、又は広葉樹の漂白又は未漂白状態の亜硫酸パルプまたはクラフトパルプ、砕木パルプ、熱機械パルプ（ＴＭＰ）または化学熱機械パルプ（ＣＴＭＰ）等を単独に、或いは、２種類以上混ぜ合わせても構わない。
【００３１】
また、カルボニル基含有改質パルプを利用した本発明の改質パルプ繊維と非改質パルプと混抄する場合においては、前述の木材パルプの他に、紙の剛性を考慮に入れながら、非木材繊維である麻類、綿（リンター）、わら、竹、ケナフ、バカス、シオグサ、エスパルト、楮、三椏、雁皮、ラミーなどを用いることができる。中でも、剛性のあるケナフは好ましい。
【００３２】
本発明の機能性フィルター、或いは、シートに関わる改質パルプは、カルボニル基を有しており、本発明の請求項３では、そのカルボニル基量の範囲をセミカルバジド法で定量した値で規定している。
【００３３】
セミカルバジド法とは、北海道大学の渡辺らが紙パルプ技術協会誌（１９５６年発刊、第１０巻第６７号、５３４）に報告している定量方法であり、改質パルプ中のカルボニル基、すなわちアルデヒド基、カルボキシル基、ケトン基を示し、特に本発明では、過ヨウ素酸酸化によってカルビノール基を変換した主にアルデヒド基に対して、カルボニル基と反応性の高いヒドラジド基を有したセミカルバジド塩酸塩を一定量添加し反応させて、残ったセミカルバジドに対して一定量のヨウ素酸を添加し還元し生じるヨウ素を、チオ硫酸ナトリウムでヨウ素滴定することによって、カルボニル基量を定量するものである。
【００３４】
また、本発明の請求項３ではカルボニル基量をｍｍｏｌ／ｇの単位で示しているが、これは改質パルプの絶乾状態で１ｇ当たりに含まれるカルボニル基量を示す。
【００３５】
上記のセミカルバジド法に従って定量したカルボニル基を０．０５〜６．５ｍｍｏｌ／ｇの範囲で規定しているが、これは、本発明に関わる改質パルプが本発明の目的とする効果を発現するための範囲である。
【００３６】
セルロースの構成単位であるグルコース単位で換算すると、グルコース単位の分子量が１６２なので、１６２倍して０．００８１〜１．０５ｍｏｌ／グルコース単位となる。
【００３７】
カルボニル基量は好ましくは０．５〜３．０ｍｍｏｌ／ｇであり、０．０５ｍｍｏｌ／ｇ未満では改質による物性向上あるいは改善はほとんど見られず、６．５ｍｍｏｌ／ｇを超えたり、異質パルプが凝集し易くなり好ましくない。
【００３８】
パルプの酸化方法に関しては多くの方法があるが、本発明に関わる目的の酸化剤は、パルプ中のセルロース骨格のピラノース環で第２位と第３位のカルビノール基を酸化する目的に使用されるもので、パルプの脱リグニンを目的とした漂白（晒し）で使用される酸化剤とは異なる。
【００３９】
具体的には、過ヨウ素酸や過ヨウ素酸塩（過ヨウ素酸ナトリウムや過ヨウ素酸カリウムなど）を用いることができる。
【００４０】
過ヨウ素酸塩としては、メタ過ヨウ素酸ナトリウムやメタ過ヨウ素酸カリウムが挙げられるが、水への溶解度が高い過ヨウ素酸ナトリウムが好適である。
【００４１】
過ヨウ素酸酸化によるパルプやセルロースの反応では、主として選択的に１，２−ジオールの酸化開裂を生じてジアルデヒドセルロースを生じる。
【００４２】
過ヨウ素酸酸化は公知であり、それによるジアルデヒドセルロースは、広く研究されているが、ジアルデヒドセルロースのアルデヒド基を利用したものは、特開平７−３２４２２１号公報『スルホン化セルロース及び調整方法』でジアルデヒドセルロースをスルホン化した改質セルロースがある以外、他に見受けられない。
【００４３】
我々は、ジアルデヒドセルロースを利用した発明として、特開２００１−１３１８９１号、特開２００１−２２６８９３号などを既に公開している。
【００４４】
過ヨウ素酸酸化によるパルプやセルロースの反応では、セルロースのβ−１，４−グリコシド結合の切断などの副反応が僅かに起こり、過ヨウ素酸ナトリウムなどは光に対して不安定で、分解してしまうため、暗所のもと、室温以下の温度で操作するのが望ましい。
【００４５】
また、アルカリ雰囲気下では特に、β−脱離による主鎖の切断による分解が起こるので、出来れば中性、若しくは酸性側で反応を行うことが望ましい。好ましくは、ｐ．Ｈ．＝３．０〜７．０付近である。
【００４６】
反応時の添加する過ヨウ素酸、或いは過ヨウ素酸ナトリウムの量は、添加量が多く酸化反応時間が長ければ、生成するカルボニル基量も多くなるが、副反応によるパルプ繊維の劣化も起こるので、所望する特性を考慮に入れて調整する。
【００４７】
副反応を抑制する反応条件としては、暗所で室温以下の温度、望ましくは５℃近辺の反応温度が好ましい。
【００４８】
反応機構的には、パルプやセルロースのグルコース単位当たり等モルの過ヨウ素酸が理論上反応するが、グルコース単位当たり１．０ｍｏｌ量以上添加すると、生成物の水分散性が悪くなり、パルプ繊維間やセルロース分子間での凝集が起こってくる。
【００４９】
酸化反応時間は、過ヨウ素酸、或いは、過ヨウ素酸ナトリウムの添加量が少なければ影響は少ないが、添加量が、グルコース単位当たり０．６ｍｏｌ量以上あれば、酸化反応時間７２時間位から、反応生成物の水分散性が低くなってくる。望ましくは、過ヨウ素酸、或いは、過ヨウ素酸ナトリウムの添加量がグルコース単位当たり０．０５〜０．６ｍｏｌ量の添加量で、反応時間は２４〜６５時間位が適当である。
【００５０】
本発明者らは、以上のような、原料パルプの基本骨格であるセルロース分子中の第２位と第３位のカルビノール基を選択的に酸化することで高い電荷極性、そして反応性を有するカルボニル基に変換し、とりわけ、セルロース骨格中の第２位と第３位の炭素間が開裂し、第２位と第３位のカルビノール基の両方、或いは、片方がカルボニル基に変換された特に反応活性の高いアルデヒド基を利用して、パルプ自体に消臭性と抗菌性を付与させることを考案した。
【００５１】
アルデヒド基は、消臭剤として多用されている活性炭では除去できないアンモニアに代表されるアミン類と良く結合する官能基であり、また、医療器具の化学的滅菌・殺菌消毒剤として使用されるグルタルアルデヒドのように、アルデヒド基はタンパク質と結合し易い特性を持つことから、本発明に関わる改質パルプはそれ自体に、アンモニア消臭性と抗菌性を既に有している。
【００５２】
臭いの原因物質として、分子量数十から数百のメルカプタン類、サルファイド類、アンモニア、アミン類、有機酸、アルデヒド類、インドール類、ケトン類、アルコール類、フェノール類、鎖状・環状炭化水素類などが挙げられるので、アンモニア等のアミン類以外の消臭も必要な場合は、活性炭を複合化すれば良い。
【００５３】
活性炭の複合化方法としては、本発明に関わる改質パルプ繊維と混合抄紙したり、或いは、繊維状活性炭シートと本発明に関わる改質パルプシートを積層化する方法を用いることができる。
その際、他に補強繊維として、例えば、ガラス繊維やセラミック繊維、そして生分解性樹脂、各種合成繊維などや、また、バインダーとしてラテックス類、例えば、アクリルタイプ、エチレン−酢酸ビニルタイプ、酢酸ビニルタイプ、ポリビニルアルコールタイプ、スチレン−ブタジエンタイプ等の物などを加えても良い。
その他、通常の抄紙に際して添加される各種の助剤や添加剤を添加することもできる。
【００５４】
複合化可能な他の消臭剤としては、例えば、多孔性物質のゼオライトやシリカゲル、或いは、光触媒酸化チタン、酸化亜鉛、そして多価カルボン酸などを用いることができる。
【００５５】
さらに言えば、本発明に関わる脱臭用の多孔性微粒子は大きく分けて無機質多孔性物質と有機質多孔性物質があり、無機質多孔性物質として、シリカ系（シリカ、シリカ・アルミナ、シリカ・マグネシア、シリカ・チタニア等）、アルミナ系（アルミナ、ベーマイト等）、天然珪酸質系（天然ゼオライト、麦飯石、セピオライト、パリゴルスカイト、パーミキュライト等）、各種合成珪酸質系（合成ゼオライト、人工ゼオライト、疎水性ゼオライト等）、有機質多孔性物質としては高分子多孔体、例えば、スチレン−ジビニルベンゼン共重合体型多孔性微粒子などを用いることができる。
いずれも市販されている物でも構わない。
【００５６】
また、抗菌特性をさらに高めたい場合は、例えば、第４級アンモニウム塩、イミダゾール類、金属ゼオライト類、アルコール類、フェノール類、チアゾール類、ヒノキチオール類、キトサン、キチン、プロポリス、カテキン類などの一般的に知られている抗菌剤を複合化しても良い。
中でもヒノキチオール類、カテキン類は天然植物系なので好ましい。
【００５７】
本発明の機能性シートの製造方法としては、通常の製紙工程と同じ抄紙法を用いることできる。
【００５８】
即ち、過ヨウ素酸や過ヨウ素酸塩でパルプ繊維を改質した後、そのアルデヒド基含有パルプの水分散スラリーをそのまま抄造しても良いし、さらに機能性を上げるために消臭・抗菌剤と混合抄紙しても構わない。
【００５９】
この場合、アルデヒド基含有パルプは高い電気極性から、添加する消臭・抗菌剤の歩留りが未改質パルプよりも高い。
また、抄造されたシートに、後で消臭・抗菌剤やその溶液を含浸させても良い。
【００６０】
また、本発明の機能性フィルターの製造方法としては、前記シートのままでも通気性が足りればそのままでも良いが、シートに微小孔を空けても良く、さらにシートをコルゲート状やプリーツ状、或いは、ハニカム構造に加工しても構わない。
【００６１】
特に、本発明の機能性フィルター表面全体に孔径５０μｍ〜５ｍｍの貫通孔を打ち抜き等により分布させる方法も可能であり、孔径は、好ましくは１００μｍ〜１ｍｍとし、貫通孔数は所望の物性に応じて設定する。
この範囲であれば、消臭・抗菌性と通気性を両立できる。
【００６２】
本発明を、具体的な実施例に従って以下に説明するが、本発明はこれらに限定するものではない。
【実施例１】
【００６３】
原料パルプは、針葉樹クラフトパルプ（ＮＢＫＰ）抄紙用原料を、ＪＩＳ−Ｐ８２０９『パルプ試験用手漉き紙調整方法』に準拠して離解し、ＪＩＳ−Ｐ８１２１『パルプのろ水度試験方法』に準拠したカナダ標準ろ水度試験方法で３５０ｃｓｆの叩解度のものを水で希釈して、１．０ｗｔ％濃度のパルプスラリーを調整した。
【００６４】
この調整したＮＢＫＰ（Ｎ．Ｖ．＝１．０ｗｔ％、叩解度＝３５０ｃｓｆ）水分散スラリー１０Ｌ（絶乾パルプ量＝１００ｇ）に対して、過ヨウ素酸ナトリウムをパルプ中のグルコース単位（分子量＝１６２）当たり０．２ｍｏｌ量に相当する約２６ｇを添加し、冷暗所中、攪拌機にて攪拌し酸化反応を行い、反応時間４８時間後の改質パルプを取り出し、エチレングリコールを数ｍｌ加えて未反応の過ヨウ素酸ナトリウムを分解後、メタノールを同容量加えて、微少な酸化改質パルプを再沈させて、約２００ｍｅｓｈの金網で濾過し、十分に水洗後、約１．０ｗｔ％の改質パルプ水分散スラリーを得た。
【００６５】
次に、その改質パルプスラリーを標準型手漉き角型抄紙機で、坪量約８０ｇ／ｍ２の紙を抄紙し、脱水プレス（３．４３×１０５Ｐａ）を５分間行い、ヤンキードライヤー（表面温度＝約１２０℃）で乾燥させ本発明に関わる改質パルプ紙を作製した。
【実施例２】
【００６６】
実施例１で調整した本発明に関わるカルボニル基含有改質パルプスラリーと活性炭微粒子（商品名；カーボスター、三井鉱山株式会社製）を、カルボニル基含有改質パルプのカルボニル基量（１．０ｍｍｏｌ／ｇ）に相当する４倍量を加えて、室温下、約１０分間定着させて、その混合スラリーを標準型手漉き角型抄紙機で、坪量約８０ｇ／ｍ２の紙を抄紙し、脱水プレス（３．４３×１０５Ｐａ）を５分間行い、ヤンキードライヤー（表面温度＝約１２０℃）で乾燥させ本発明に関わる改質パルプ紙を作製した。
【００６７】
＜比較例１＞
実施例１で調整した非改質のＮＢＫＰ（叩解度＝３５０ｃｓｆ）水分散スラリーをそのまま、実施例１と同様の手順によりＮＢＫＰ原紙にした。
【００６８】
＜比較例２＞
比較例２として、市販の活性炭繊維シートを用いた。
【００６９】
次に、アンモニアとメチルメルカプタンに対する消臭効果を次のようにして試験した。
【００７０】
実施例１と２及び比較例１と２を１００×１００ｍｍの試験片を５枚採取し、試験片とアンモニア臭気２００ｐｐｍ及びメチルメルカプタン臭気２００ｐｐｍとを金属蓋に５ｍｍφのセプタムを取り付けた５００ｍｌのガラスマヨネーズ瓶に入れ密封し、室温中３０分間放置後に、１００ｍｌガスを吸引し、ガス検知管（北川式ガス検知管）で残留アンモニアガス濃度と残留メチルメルカプタンガス濃度を測定し、各試験片の平均値を比較評価した。
【００７１】
次に、抗菌性を次のように評価した。
【００７２】
実施例１と２及び比較例１と２を１００×１００ｍｍの試験片を５枚採取し、繊維製品の抗菌性試験方法（ＪＩＳ  Ｌ  １９０２）に基づき評価し、各試験片の平均値を比較評価した。
なお、その際試験菌種は、Ｓｔａｐｈｙｌｏｃｏｃｃｕｓ  ａｕｒｅｕｓ（黄色ぶどう状球菌）を用いて評価した。
【００７３】
以上の結果を表１に示す。
【００７４】
【表１】
2006316382.tif 000002
【００７５】
表１の結果のように、実施例１、２の本発明の機能性シートは、比較例１、２に比べて、臭気が低減され抗菌性が付与されていることが判った。
【実施例３】
【００７６】
次に、実施例１で作製した改質パルプ紙に直径１ｍｍの孔を空け、通気度が５００ｃｍ３／ｃｍ２／秒の本発明に関わる機能性フィルターを得た。
ＪＩＳ−Ｂ−９９０８に基づきＪＩＳに規定する１５種粉塵の重量捕集効率を評価した所７０％であった。
【実施例４】
【００７７】
実施例２で作製した改質パルプ紙に直径１ｍｍの孔を空け、通気度が４５０ｃｍ３／ｃｍ２／秒の、本発明に関わる機能性フィルターを得た。
ＪＩＳ−Ｂ−９９０８に基づきＪＩＳに規定する１５種粉塵の重量捕集効率を評価した所７０％であった。
【００７８】
次に、本発明に関わる機能性フィルターとして消臭試験を次のようにして行った。
【００７９】
消臭試験には内容積１ｍ３の密閉されたボックスを作製し、ボックスの両側に送気孔と排気孔を設け、送気孔と排気孔とを送風管で連結し、その中間に送風機を設けて空気が循環できる装置を用いた。
試験方法は、ボックス内の所定濃度のアンモニアガスとメチルメルカプタンガスを封入し、送気孔に前記機能性フィルターを介在させ毎分１ｍ３の送風量で規定時間循環させた後のガス１００ｍｌを吸引し、ガス検知管（北川式ガス検知管）で残留アンモニアガス濃度と残留メチルメルカプタンガス濃度を測定して消臭状況を調べた。
また、機能性フィルターを介在させない場合をブランクとして測定した。
【００８０】
以上の結果を表２に示す。
【００８１】
【表２】
2006316382.tif 000003
【００８２】
表２の結果のように、実施例３、４の本発明の機能性フィルターは、ブランクに比べて、臭気が著しく低減されていることが判った。
【産業上の利用可能性】
【００８３】
本発明の機能紙シート、および、このシートより加工された機能性フィルターは、消臭・抗菌性が要求される空気清浄機やファンヒーター、エアコン等のエアーフィルター、電気掃除機の使い捨て紙フィルター、紙用おむつの消臭シート、冷蔵庫用の消臭シート、および、介護用シートなど広い用途で利用できる。